(57)【特許請求の範囲】
【請求項１】
式（Ｉ）：
【化１】
0005674378.tif 000007
（式中、Ｒ1は水素原子またはメチル基、Ｒ2は炭素数１〜６のアルキレン基、Ｒ3、Ｒ4およびＲ5はそれぞれ独立して炭素数１〜４のアルキル基または炭素数１〜４のアルコキシ基であって、Ｒ3、Ｒ4およびＲ5のうちの少なくとも１つの基は炭素数１〜４のアルコキシ基、Ｘは酸素原子または−ＮＨ−基を示す）
で表わされるケイ素原子含有モノマーおよび式(II):
【化２】
0005674378.tif 000008
（式中、Ｒ1は前記と同じ。Ｒ6は炭素数１〜６のアルキレン基、Ｒ7およびＲ8はそれぞれ独立して炭素数１〜４のアルキル基、Ｒ9は炭素数１〜４のアルキレン基、Ｙは酸素原子または−ＮＨ−基を示す）
で表わされる窒素原子含有モノマーを含有するモノマー成分を重合させてなる（メタ）アクリル系ポリマーを含有することを特徴とする生体適合性材料用樹脂組成物。
【請求項２】
式（Ｉ）で表わされるケイ素原子含有モノマーと式(II)で表わされる窒素原子含有モノマーとの重量比(ケイ素原子含有モノマー／窒素原子含有モノマー)が、５／９５〜９５／５である請求項１に記載の生体適合性材料用樹脂組成物。
【請求項３】
請求項１または２に記載の生体適合性材料用樹脂組成物からなる被膜が表面上に形成されてなる生体適合性材料。
【発明の詳細な説明】
【技術分野】
【０００１】
本発明は、生体適合性材料に関する。さらに詳しくは、基材表面に被膜を形成することにより、基材表面に生体適合性を付与することができる生体適合性材料用樹脂組成物および当該生体適合性材料用樹脂組成物からなる被膜を基材表面に有する生体適合性材料に関する。なお、本明細書にいう「生体適合性」とは、タンパク質が吸着されがたい性質のことを意味する。
【背景技術】
【０００２】
臨床で使用されているポリエチレン、ポリプロピレン、ポリウレタン、ナイロンなどのポリアミド、ポリ塩化ビニルなどの医療用材料は、血液適合性が十分であるとはいえず、血液との接触に伴うタンパク質の表面吸着が原因で血栓が発生するおそれがある。
【０００３】
そこで、タンパク質や血球などの生体成分との相互作用がないなどの優れた生体適合性を有する生体適合性ポリマーを含有する医療用被膜形成樹脂組成物として、両性モノマーの単独重合体または当該両性モノマーと生体適合性を有する重合性モノマーとを含有するモノマー組成物を重合させてなる生体適合性ポリマーを含有する医療用被膜形成樹脂組成物が提案されている（例えば、特許文献１参照）。
【０００４】
前記医療用被膜形成樹脂組成物は、確かにタンパク質や血球などの生体成分との相互作用がないなどの優れた生体適合性を有するものであるが、さらに基材から離脱しがたく、生体適合性に優れた被膜を形成する生体適合性材料用樹脂組成物の開発が望まれている。
【先行技術文献】
【特許文献】
【０００５】
【特許文献１】特開２００７−１３０１９４号公報
【発明の概要】
【発明が解決しようとする課題】
【０００６】
本発明は、前記従来技術に鑑みてなされたものであり、基材から離脱しがたく、生体適合性に優れた被膜を基材表面上で形成する生体適合性材料用樹脂組成物、および当該生体適合性材料用樹脂組成物からなる被膜が表面上に形成された生体適合性材料を提供することを目的とする。
【課題を解決するための手段】
【０００７】
本発明は、
（１）  式（Ｉ）：
【０００８】
【化１】
0005674378.tif 000002
【０００９】
（式中、Ｒ1は水素原子またはメチル基、Ｒ2は炭素数１〜６のアルキレン基、Ｒ3、Ｒ4およびＲ5はそれぞれ独立して炭素数１〜４のアルキル基または炭素数１〜４のアルコキシ基であって、Ｒ3、Ｒ4およびＲ5のうちの少なくとも１つの基は炭素数１〜４のアルコキシ基、Ｘは酸素原子または−ＮＨ−基を示す）
で表わされるケイ素原子含有モノマーおよび式(II):
【００１０】
【化２】
0005674378.tif 000003
【００１１】
（式中、Ｒ1は前記と同じ。Ｒ6は炭素数１〜６のアルキレン基、Ｒ7およびＲ8はそれぞれ独立して炭素数１〜４のアルキル基、Ｒ9は炭素数１〜４のアルキレン基、Ｙは酸素原子または−ＮＨ−基を示す）
で表わされる窒素原子含有モノマーを含有するモノマー成分を重合させてなる（メタ）アクリル系ポリマーを含有することを特徴とする生体適合性材料用樹脂組成物、
（２）  式（Ｉ）で表わされるケイ素原子含有モノマーと式(II)で表わされる窒素原子含有モノマーとの重量比(ケイ素原子含有モノマー／窒素原子含有モノマー)が、５／９５〜９５／５である前記（１）に記載の生体適合性材料用樹脂組成物、および
（３）  前記（１）または（２）に記載の生体適合性材料用樹脂組成物からなる被膜が表面上に形成されてなる生体適合性材料
に関する。
【発明の効果】
【００１２】
本発明によれば、基材から離脱しがたく、生体適合性に優れた被膜を基材表面上で形成する生体適合性材料用樹脂組成物、および当該生体適合性材料用樹脂組成物からなる被膜が表面上に形成された生体適合性材料が提供される。
【発明を実施するための形態】
【００１３】
本発明の生体適合性材料用樹脂組成物は、前記したように、式（Ｉ）：
【００１４】
【化３】
0005674378.tif 000004
【００１５】
（式中、Ｒ1は水素原子またはメチル基、Ｒ2は炭素数１〜６のアルキレン基、Ｒ3、Ｒ4およびＲ5はそれぞれ独立して炭素数１〜４のアルキル基または炭素数１〜４のアルコキシ基であって、Ｒ3、Ｒ4およびＲ5のうちの少なくとも１つの基は炭素数１〜４のアルコキシ基、Ｘは酸素原子または−ＮＨ−基を示す）
で表わされるケイ素原子含有モノマーおよび式(II):
【００１６】
【化４】
0005674378.tif 000005
【００１７】
（式中、Ｒ1は前記と同じ。Ｒ6は炭素数１〜６のアルキレン基、Ｒ7およびＲ8はそれぞれ独立して炭素数１〜４のアルキル基、Ｒ9は炭素数１〜４のアルキレン基、Ｙは酸素原子または−ＮＨ−基を示す）
で表わされる窒素原子含有モノマーを含有するモノマー成分を重合させてなる（メタ）アクリル系ポリマーを含有することを特徴とする。
【００１８】
式（Ｉ）で表わされるケイ素原子含有モノマーにおいて、Ｒ1は、水素原子またはメチル基である。
【００１９】
Ｒ2は、炭素数１〜６のアルキレン基であるが、好ましくは炭素数１〜４のアルキレン基である。Ｒ2の具体例としては、メチレン基、エチレン基、ｎ−プロピレン基、イソプロピレン基、ｎ−ブチレン基、イソブチレン基、ｔｅｒｔ−ブチレン基などが挙げられるが、本発明は、かかる例示のみに限定されるものではない。
【００２０】
Ｒ3、Ｒ4およびＲ5は、それぞれ独立して、炭素数１〜４のアルキル基または炭素数１〜４のアルコキシ基であって、Ｒ3、Ｒ4およびＲ5のうちの少なくとも１つの基は、炭素数１〜４のアルコキシ基である。Ｒ3、Ｒ4およびＲ5のうちの少なくとも１つの基が炭素数１〜４のアルコキシ基であるのは、本発明の生体適合性材料用樹脂組成物を強固に基材に固定するためである。したがって、Ｒ3、Ｒ4およびＲ5のうちの少なくとも１つの基が炭素数１〜４のアルコキシ基であるが、Ｒ3、Ｒ4およびＲ5のうちの少なくとも２つの基が炭素数１〜４のアルコキシ基であることが好ましく、Ｒ3、Ｒ4およびＲ5のいずれもが炭素数１〜４のアルコキシ基であることがより好ましい。炭素数１〜４のアルキル基のなかでは、メチル基およびエチル基が好ましく、メチル基がより好ましい。炭素数１〜４のアルコキシ基のなかでは、メトキシ基およびエトキシ基が好ましく、メトキシ基がより好ましい。
Ｘは、酸素原子または−ＮＨ−基である。
【００２１】
式（Ｉ）で表わされるケイ素原子含有モノマーとしては、例えば、γ−（メタ）アクリロイルオキシプロピルトリメトキシシラン、γ−（メタ）アクリロイルオキシプロピルトリエトキシシラン、γ−（メタ）アクリロイルオキシプロピルトリイソプロポキシシラン、γ−（メタ）アクリロイルオキシプロピルメチルジメトキシシラン、γ−（メタ）アクリロイルオキシプロピルメチルジエトキシシラン、γ−（メタ）アクリロイルオキシプロピルメチルジプロポキシシランなどが挙げられるが、本発明は、かかる例示のみに限定されるものではない。これらのケイ素原子含有モノマーは、それぞれ単独で用いてもよく、２種以上を併用してもよい。
【００２２】
なお、本明細書において、「（メタ）アクリ」は、「アクリ」および／または「メタクリ」を意味する。
【００２３】
式(II)で表わされる窒素原子含有モノマーにおいて、Ｒ1は、前記と同様に、水素原子またはメチル基である。
【００２４】
Ｒ6は、炭素数１〜６のアルキレン基であるが、好ましくは炭素数１〜４のアルキレン基、より好ましくは炭素数が１または２のアルキレン基、さらに好ましくは炭素数が２のアルキレン基である。Ｒ2の具体例としては、メチレン基、エチレン基、ｎ−プロピレン基、イソプロピレン基、ｎ−ブチレン基、イソブチレン基、ｔｅｒｔ−ブチレン基などが挙げられるが、本発明は、かかる例示のみに限定されるものではない。これらの炭素数１〜６のアルキレン基のなかでは、メチレン基およびエチレン基が好ましく、エチレン基がより好ましい。
【００２５】
Ｒ7およびＲ8は、それぞれ独立して、炭素数１〜４のアルキル基である。炭素数１〜４のアルキル基としては、例えば、メチル基、エチル基、ｎ−プロピル基、イソプロピル基、ｎ−ブチル基、イソブチル基、ｔｅｒｔ−ブチル基などが挙げられるが、本発明は、かかる例示のみに限定されるものではない。炭素数１〜４のアルキル基のなかでは、メチル基およびエチル基が好ましく、メチル基がより好ましい。
【００２６】
Ｒ9は、炭素数１〜４のアルキレン基である。炭素数１〜４のアルキレン基としては、例えば、メチレン基、エチレン基、ｎ−プロピレン基、イソプロピレン基、ｎ−ブチレン基、イソブチレン基、ｔｅｒｔ−ブチレン基などが挙げられるが、本発明は、かかる例示のみに限定されるものではない。炭素数１〜４のアルキレン基のなかでは、メチレン基およびエチレン基が好ましく、メチレン基がより好ましい。
Ｙは、酸素原子または−ＮＨ−基である。
【００２７】
式(II)で表わされる窒素原子含有モノマーは、水和物を含む概念のものである。したがって、式(II)で表わされる窒素原子含有モノマーの概念には、当該式(II)で表わされる窒素原子含有モノマーのみならず、その一水和物などの水和物が含まれる。
【００２８】
式(II)で表わされる窒素原子含有モノマーとしては、例えば、Ｎ−（メタ）アクリロイルオキシエチル−Ｎ，Ｎ−ジメチルアンモニウム−α−Ｎ−メチルカルボキシベタイン、Ｎ−（メタ）アクリロイルアミノエチル−Ｎ，Ｎ−ジメチルアンモニウム−α−Ｎ−メチルカルボキシベタインなどが挙げられるが、本発明は、かかる例示のみに限定されるものではない。これらの窒素原子含有モノマーは、それぞれ単独で用いてもよく、２種以上を併用してもよい。
【００２９】
なお、Ｎ−メタクリロイルオキシエチル−Ｎ，Ｎ−ジメチルアンモニウム−α−Ｎ−メチルカルボキシベタインは、例えば、特開平９−９５４７４号公報、特開平９−９５５８６号公報、特開平１１−２２２４７０号公報などに記載されている方法により、高純度で容易に調製することができる。
【００３０】
式（Ｉ）で表わされるケイ素原子含有モノマーと式(II)で表わされる窒素原子含有モノマーとの重量比(ケイ素原子含有モノマー／窒素原子含有モノマー)は、基材との密着性を高める観点から、好ましくは５／９５以上、より好ましくは１０/９０以上であり、被膜の親水性を高める観点から、好ましくは９５／５以下、より好ましくは８５／１５以下、さらに好ましくは７５／２５以下、特に好ましくは６０／４０以下である。
【００３１】
本発明に用いられる単量体組成物は、式（Ｉ）で表わされるケイ素原子含有モノマーおよび式(II)で表わされる窒素原子含有モノマーを含有するものであるが、必要により、さらに、式（Ｉ）で表わされるケイ素原子含有モノマーおよび式(II)で表わされる窒素原子含有モノマーと共重合可能なモノマーを含有していてもよい。前記共重合可能なモノマーの代表例としては、炭素−炭素不飽和二重結合を有するモノマーなどが挙げられる。
【００３２】
炭素−炭素不飽和二重結合を有するモノマーとしては、例えば、スチレン系モノマー、カルボン酸エステル系モノマー、アミド系モノマーなどが挙げられるが、本発明は、かかる例示のみに限定されるものではない。これらの共重合可能なモノマーは、それぞれ単独で用いてもよく、２種以上を併用してもよい。
【００３３】
モノマー成分にスチレン系モノマーを含有させた場合、本発明の生体適合性材料用樹脂組成物の耐熱性を向上させることができるという利点がある。スチレン系モノマーとしては、例えば、スチレン、α−メチルスチレン、α−ヒドロキシスチレン、ｐ−ヒドロキシスチレンなどが挙げられるが、本発明は、かかる例示のみに限定されるものではない。これらのスチレン系モノマーは、それぞれ単独で用いてもよく、２種以上を併用してもよい。
【００３４】
モノマー成分にカルボン酸エステル系モノマーを含有させた場合、本発明の生体適合性材料用樹脂組成物の親油性を向上させることができるという利点がある。カルボン酸エステル系モノマーとしては、例えば、(メタ)アクリル酸メチル、(メタ)アクリル酸エチル、(メタ)アクリル酸プロピル、(メタ)アクリル酸ｎ−ブチル、(メタ)アクリル酸イソブチル、(メタ)アクリル酸ｔｅｒｔ−ブチル、(メタ)アクリル酸ネオペンチル、(メタ)アクリル酸シクロヘキシル、(メタ)アクリル酸オクチル、(メタ)アクリル酸ラウリル、(メタ)アクリル酸ステアリル、(メタ)アクリル酸セチル、(メタ)アクリル酸エチルカルビトール、(メタ)アクリル酸ヒドロキシエチル、(メタ)アクリル酸ヒドロキシプロピル、(メタ)アクリル酸ヒドロキシブチル、(メタ)アクリル酸メトキシエチル、(メタ)アクリル酸メトキシブチル、(メタ)アクリル酸ベンジルなどの（メタ）アクリル酸アルキルエステル、（メタ）アクリル酸ヒドロキシアルキルエステル、（メタ）アクリル酸アルコキシアルキルエステル、（メタ）アクリル酸アラルキルエステルなどをはじめ、イタコン酸メチル、イタコン酸エチル、酢酸ビニル、プロピオン酸ビニルなどが挙げられるが、本発明は、かかる例示のみに限定されるものではない。これらのカルボン酸エステル系モノマーは、それぞれ単独で用いてもよく、２種以上を併用してもよい。
【００３５】
モノマー成分にアミド系モノマーを含有させた場合、本発明の生体適合性材料用樹脂組成物の耐加水分解性を向上させることができるという利点がある。アミド系モノマーとしては、例えば、Ｎ−メチル(メタ)アクリルアミド、Ｎ−エチル(メタ)アクリルアミド、Ｎ−プロピル(メタ)アクリルアミド、Ｎ−イソプロピル(メタ)アクリルアミド、Ｎ−ブトキシメチル(メタ)アクリルアミド、Ｎ−ｔｅｒｔ−ブチル(メタ)アクリルアミド、Ｎ−オクチル(メタ)アクリルアミド、Ｎ，Ｎ−ジメチル(メタ)アクリルアミド、Ｎ，Ｎ−ジエチル(メタ)アクリルアミド、ジアセトン(メタ)アクリルアミドなどのアクリルアミド系モノマーをはじめ、(メタ)アクリロイルモルホリン、Ｎ−ビニルピロリドン、Ｎ−ビニルカプロラクタムなどが挙げられるが、本発明は、かかる例示のみに限定されるものではない。これらのアミド系モノマーは、それぞれ単独で用いてもよく、２種以上を併用してもよい。
【００３６】
式（Ｉ）で表わされるケイ素原子含有モノマーおよび式(II)で表わされる窒素原子含有モノマーと共重合可能なモノマーの量は、式（Ｉ）で表わされるケイ素原子含有モノマーと式(II)で表わされる窒素原子含有モノマーとの合計量１００重量部あたり、親水性を向上させる観点から、好ましくは１００重量部以下、すなわち０〜１００重量部、より好ましくは５０重量部以下、さらに好ましくは１０重量部以下であり、当該共重合可能なモノマーの種類などによってその量が異なるが、当該共重合可能なモノマーを用いることによって付与される性質を十分に発現させる観点から、好ましくは０．３重量部以上、より好ましくは１重量部以上、さらに好ましくは３重量部以上である。
【００３７】
式（Ｉ）で表わされるケイ素原子含有モノマー、式(II)で表わされる窒素原子含有モノマー、および必要によりこれらのモノマーと共重合可能なモノマーを含有するモノマー成分を重合させることにより、（メタ）アクリル系ポリマーが得られる。
【００３８】
モノマー成分を重合させる際には、重合開始剤を用いることが好ましい。重合開始剤としては、例えば、アゾビスイソブチロニトリル、アゾイソブチロニトリル、アゾイソ酪酸メチル、アゾビスジメチルバレロニトリル、過酸化ベンゾイル、過硫酸カリウム、過硫酸アンモニウム、ベンゾフェノン誘導体、ホスフィンオキサイド誘導体、ベンゾケトン誘導体、フェニルチオエーテル誘導体、アジド誘導体、ジアゾ誘導体、ジスルフィド誘導体などが挙げられるが、本発明は、かかる例示のみに限定されるものではない。これらの重合開始剤は、それぞれ単独で用いてもよく、２種以上を併用してもよい。
【００３９】
重合開始剤の量は、特に限定されないが、通常、モノマー成分１００重量部あたり０．０１〜１０重量部程度であることが好ましい。
【００４０】
また、本発明においては、モノマー成分を重合させる際には、連鎖移動剤を用いてもよい。連鎖移動剤は、通常、モノマー成分と混合することによって用いることができる。連鎖移動剤としては、例えば、ラウリルメルカプタン、ドデシルメルカプタン、チオグリセロールなどのメルカプタン基含有化合物、次亜リン酸ナトリウム、亜硫酸水素ナトリウムなどの無機塩などが挙げられるが、本発明は、かかる例示のみに限定されるものではない。これらの連鎖移動剤は、それぞれ単独で用いてもよく、２種以上を併用してもよい。
【００４１】
連鎖移動剤の量は、特に限定されないが、通常、モノマー成分１００重量部あたり０．０１〜１０重量部程度であればよい。
【００４２】
モノマー成分を重合させる方法としては、例えば、溶液重合法などが挙げられるが、本発明は、かかる例示のみに限定されるものではない。モノマー成分を溶液重合法によって重合させる場合には、例えば、モノマー成分を溶媒に溶解させ、得られた溶液を攪拌しながら重合開始剤を添加し、重合させることができる。
【００４３】
溶媒としては、例えば、メチルアルコール、エチルアルコール、イソプロピルアルコール、エチレングリコール、プロピレングリコールなどのアルコール、アセトン、メチルエチルケトンなどのケトン、ジエチルエーテル、テトラヒドロフランなどのエーテル、ベンゼン、トルエン、キシレンなどの芳香族炭化水素化合物、ｎ−ヘキサンなどの脂肪族炭化水素化合物、シクロヘキサンなどの脂環式炭化水素化合物、酢酸メチル、酢酸エチルなどの酢酸エステルなどが挙げられるが、本発明は、かかる例示のみに限定されるものではない。これらの溶媒は、それぞれ単独で用いてもよく、２種以上を併用してもよい。
【００４４】
溶媒の量は、通常、モノマー成分を溶媒に溶解させることによって得られる溶液におけるモノマー成分の濃度が１０〜８０重量％程度となるように調整することが好ましい。
【００４５】
モノマー成分を重合させる際の重合温度、重合時間などの重合条件は、そのモノマー成分の組成、重合開始剤の種類およびその量などに応じて適宜調整することが好ましい。
【００４６】
モノマー成分を重合させるときの雰囲気は、不活性ガスであることが好ましい。不活性ガスとしては、例えば、窒素ガス、アルゴンガスなどが挙げられるが、本発明は、かかる例示のみに限定されるものではない。
【００４７】
重合反応の終了や反応系内における未反応モノマーの有無は、例えば、ガスクロマトグラフィーなどの一般的な分析方法で確認することができる。
【００４８】
以上のようにしてモノマー成分を重合させることにより、（メタ）アクリル系ポリマーを得ることができる。
【００４９】
(メタ)アクリル系ポリマーの粘度平均分子量は、生体適合性を高める観点から、好ましくは１０００以上、より好ましくは５０００以上であり、溶媒に対する溶解性を高める観点から、好ましくは１０００００以下、より好ましくは５００００以下である。なお、(メタ)アクリル系ポリマーの粘度平均分子量は、例えば、ウベローデ型粘度計などによって測定することができる。
【００５０】
本発明の生体適合性材料用樹脂組成物は、前記(メタ)アクリル系ポリマーを含有するものであり、本発明の目的が阻害されない範囲内で、他のポリマーや溶媒、各種添加剤などが含まれていてもよい。
【００５１】
溶媒としては、前記モノマー成分を重合させる際に用いられる溶媒と同様であればよい。当該溶媒としては、例えば、メチルアルコール、エチルアルコール、イソプロピルアルコール、エチレングリコール、プロピレングリコールなどのアルコール、アセトン、メチルエチルケトンなどのケトン、ジエチルエーテル、テトラヒドロフランなどのエーテル、ベンゼン、トルエン、キシレンなどの芳香族炭化水素化合物、ｎ−ヘキサンなどの脂肪族炭化水素化合物、シクロヘキサンなどの脂環式炭化水素化合物、酢酸メチル、酢酸エチルなどの酢酸エステルなどが挙げられるが、本発明は、かかる例示のみに限定されるものではない。これらの溶媒は、それぞれ単独で用いてもよく、２種以上を併用してもよい。
【００５２】
溶媒の量は、特に限定されないが、通常、（メタ）アクリル系ポリマーを溶媒に溶解させることによって得られる溶液における（メタ）アクリル系ポリマーの濃度が１０〜８０重量％程度となるように調整することが好ましい。
【００５３】
本発明の生体適合性材料は、基材の表面上に生体適合性材料用樹脂組成物からなる被膜を形成させることによって得られる。
【００５４】
基材の材質としては、例えば、ポリエチレン、ポリプロピレン、ポリスチレン、ポリ塩化ビニル、ナイロンに代表されるポリアミド、ポリイミド、ポリウレタン、尿素樹脂、ポリ乳酸、ポリビニルアルコール、ポリ酢酸ビニル、アクリル樹脂、ポリスルホン、ポリカーボネート、ＡＢＳ樹脂、ＡＳ樹脂、シリコーン樹脂、ガラス、セラミック、金属などが挙げられるが、本発明は、かかる例示のみに限定されるものではない。基材のなかでは、本発明の生体適合性材料用樹脂組成物に含まれている(メタ)アクリル系ポリマーを強固に基材に固定する観点から、その表面上に水酸基が存在する基材が好ましい。
【００５５】
表面上に水酸基が存在していない基材を用いる場合には、本発明の生体適合性材料を基材に強固に固定させる観点から、その表面上に水酸基が存在するように表面を親水化させることが好ましい。なお、例えば、ガラスなどからなる基材のように、その表面に水酸基が十分に存在している場合には、その表面上に水酸基が存在するように表面を親水化させなくてもよいことは言うまでもない。
【００５６】
基材の形状は、特に限定されず、例えば、フィルム、シート、プレート、ロッド、所定形状に成形された成形体などが挙げられるが、本発明は、かかる例示のみに限定されるものではない。
【００５７】
本発明の生体適合性材料用樹脂組成物からなる被膜を基材の表面上に形成させる方法としては、例えば、フローコート法、スプレーコート法、浸漬法、刷毛塗法、ロールコート法、蒸着法などが挙げられるが、本発明は、かかる例示のみに限定されるものではない。
【００５８】
本発明の生体適合性材料用樹脂組成物からなる被膜を基材の表面上に形成させるときの雰囲気は、通常、大気であればよく、また塗布する際の温度は、通常、常温であってもよく、加温であってもよい。本発明の生体適合性材料用樹脂組成物からなる被膜を基材の表面上に形成させる際の本発明の生体適合性材料用樹脂組成物の量は、基材の用途などによって異なるので一概には決定することができないため、その用途などに応じて適宜調整することが好ましい。
【００５９】
本発明の生体適合性材料用樹脂組成物からなる被膜を基材の表面上に形成させた後は、生産効率を高める観点から、基材を加熱することが好ましい。基材を加熱する際の加熱温度は、その基材の耐熱温度などによって異なるので一概には決定することができないが、通常、５０〜１５０℃の範囲内で、その基材に適した温度を選択することが好ましい。
【００６０】
なお、本発明の生体適合性材料は、モノマー成分を基材表面上に塗布し、光を照射したり、加熱したりすることにより、モノマー成分を重合させ、生体適合性材料用樹脂組成物からなる被膜を基材表面上に形成させることによって製造することもできる。
【００６１】
材料表面上に形成される生体適合性材料用樹脂組成物からなる被膜の厚さ（乾燥後の厚さ）は、当該生体適合性材料の種類や用途などによって異なるので一概には決定することができないが、通常、１０ｎｍ〜１０μｍ程度であることが好ましい。
【００６２】
以上のようにして、本発明の生体適合性材料用樹脂組成物からなる被膜を基材の表面上に形成させることにより、本発明の生体適合性材料が得られる。
【００６３】
本発明の生体適合性材料は、その表面上に本発明の生体適合性材料用樹脂組成物からなる被膜が固定化されるので、基材表面から離脱しがたく、生体適合性に優れた被膜を有する。
【実施例】
【００６４】
次に、本発明を実施例に基づいてさらに詳細に説明するが、本発明は、かかる実施例のみに限定されるものではない。
【００６５】
実施例１
窒素ガス導入管、コンデンサーおよび撹拌機を備えた１Ｌ容のコルベンに、Ｎ−メタクリロイルオキシエチル−Ｎ，Ｎ−ジメチルアンモニウム−α−Ｎ−メチルカルボキシベタイン一水和物〔大阪有機化学工業（株）、商品名：ＧＬＢＴ〕４０ｇ、γ−メタクリロイルオキシプロピルトリメトキシシラン〔信越化学工業（株）製、商品名：ＫＢＭ−５０３〕６０ｇおよびエチルアルコール４００ｇを添加した。コルベン内を減圧することによって脱気した後、窒素ガスをコルベン内に導入して常圧に戻した。
【００６６】
次に、アゾビスイソブチロニトリル１０ｇをコルベン内に添加し、コルベンの内容物の温度を８０℃に保持しながら１０時間熟成させた後、水浴にて３０℃に冷却することにより、(メタ)アクリル系ポリマー溶液を得た。得られた(メタ)アクリル系ポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は３９０００であった。この(メタ)アクリル系ポリマー溶液を生体適合性材料用樹脂組成物として用いた。
【００６７】
実施例２
窒素ガス導入管、コンデンサーおよび撹拌機を備えた１Ｌ容のコルベンに、Ｎ−メタクリロイルオキシエチル−Ｎ，Ｎ−ジメチルアンモニウム−α−Ｎ−メチルカルボキシベタイン一水和物〔大阪有機化学工業（株）、商品名：ＧＬＢＴ〕５３ｇ、γ−メタクリロイルオキシプロピルトリメトキシシラン〔信越化学工業（株）製、商品名：ＫＢＭ−５０３〕４７ｇおよびエチルアルコール４００ｇを添加した。コルベン内を減圧することによって脱気した後、窒素ガスをコルベン内に導入して常圧に戻した。
【００６８】
次に、アゾビスイソブチロニトリル１０ｇをコルベン内に添加し、コルベンの内容物の温度を８０℃に保持しながら１０時間熟成させた後、水浴にて３０℃に冷却することにより、(メタ)アクリル系ポリマー溶液を得た。得られた(メタ)アクリル系ポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は２１０００であった。この(メタ)アクリル系ポリマー溶液を生体適合性材料用樹脂組成物として用いた。
【００６９】
実施例３
窒素ガス導入管、コンデンサーおよび撹拌機を備えた１Ｌ容のコルベンに、Ｎ−メタクリロイルオキシエチル−Ｎ，Ｎ−ジメチルアンモニウム−α−Ｎ−メチルカルボキシベタイン一水和物〔大阪有機化学工業（株）、商品名：ＧＬＢＴ〕６４ｇ、γ−メタクリロイルオキシプロピルトリメトキシシラン〔信越化学工業（株）製、商品名：ＫＢＭ−５０３〕３６ｇおよびエチルアルコール４００ｇを添加した。コルベン内を減圧することによって脱気した後、窒素ガスをコルベン内に導入して常圧に戻した。
【００７０】
次に、アゾビスイソブチロニトリル１０ｇをコルベン内に添加し、コルベンの内容物の温度を８０℃に保持しながら１０時間熟成させた後、水浴にて３０℃に冷却することにより、(メタ)アクリル系ポリマー溶液を得た。得られた(メタ)アクリル系ポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は１３０００であった。この(メタ)アクリル系ポリマー溶液を生体適合性材料用樹脂組成物として用いた。
【００７１】
実施例４
窒素ガス導入管、コンデンサーおよび撹拌機を備えた１Ｌ容のコルベンに、Ｎ−メタクリロイルオキシエチル−Ｎ，Ｎ−ジメチルアンモニウム−α−Ｎ−メチルカルボキシベタイン一水和物〔大阪有機化学工業（株）、商品名：ＧＬＢＴ〕７７ｇ、γ−メタクリロイルオキシプロピルトリメトキシシラン〔信越化学工業（株）製、商品名：ＫＢＭ−５０３〕２３ｇおよびエチルアルコール４００ｇを添加した。コルベン内を減圧することによって脱気した後、窒素ガスをコルベン内に導入して常圧に戻した。
【００７２】
次に、アゾビスイソブチロニトリル１０ｇをコルベン内に添加し、コルベンの内容物の温度を８０℃に保持しながら１０時間熟成させた後、水浴にて３０℃に冷却することにより、(メタ)アクリル系ポリマー溶液を得た。得られた(メタ)アクリル系ポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は１００００であった。この(メタ)アクリル系ポリマー溶液を生体適合性材料用樹脂組成物として用いた。
【００７３】
実施例５
窒素ガス導入管、コンデンサーおよび撹拌機を備えた１Ｌ容のコルベンに、Ｎ−メタクリロイルアミノエチル−Ｎ，Ｎ−ジメチルアンモニウム−α−Ｎ−メチルカルボキシベタイン一水和物〔大阪有機化学工業（株）製〕４０ｇ、γ−メタクリロイルオキシプロピルトリメトキシシラン〔信越化学工業（株）製、商品名：ＫＢＭ−５０３〕６０ｇおよびエチルアルコール４００ｇを添加した。コルベン内を減圧することによって脱気した後、窒素ガスをコルベン内に導入して常圧に戻した。
【００７４】
次に、アゾビスイソブチロニトリル１０ｇをコルベン内に添加し、コルベンの内容物の温度を８０℃に保持しながら１０時間熟成させた後、水浴にて３０℃に冷却することにより、(メタ)アクリル系ポリマー溶液を得た。得られた(メタ)アクリル系ポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は３７０００であった。この(メタ)アクリル系ポリマー溶液を生体適合性材料用樹脂組成物として用いた。
【００７５】
実施例６
窒素ガス導入管、コンデンサーおよび撹拌機を備えた１Ｌ容のコルベンに、Ｎ−メタクリロイルオキシエチル−Ｎ，Ｎ−ジメチルアンモニウム−α−Ｎ−メチルカルボキシベタイン一水和物〔大阪有機化学工業（株）製、商品名：ＧＬＢＴ〕４０ｇ、γ−メタクリロイルオキシプロピルメチルジメトキシシラン〔信越化学工業（株）製、商品名：ＫＢＭ−５０２〕６０ｇおよびエチルアルコール４００ｇを添加した。コルベン内を減圧することによって脱気した後、窒素ガスをコルベン内に導入して常圧に戻した。
【００７６】
次に、アゾビスイソブチロニトリル１０ｇをコルベン内に添加し、コルベンの内容物の温度を８０℃に保持しながら１０時間熟成させた後、水浴にて３０℃に冷却することにより、(メタ)アクリル系ポリマー溶液を得た。得られた(メタ)アクリル系ポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は３６０００であった。この(メタ)アクリル系ポリマー溶液を生体適合性材料用樹脂組成物として用いた。
【００７７】
比較例１
窒素ガス導入管、コンデンサーおよび撹拌機を備えた１Ｌ容のコルベンに、γ−メタクリロイルオキシプロピルトリメトキシシラン〔信越化学工業（株）製、商品名：ＫＢＭ−５０３〕１００ｇおよびエチルアルコール４００ｇを添加した。コルベン内を減圧することによって脱気した後、窒素ガスをコルベン内に導入して常圧に戻した。
【００７８】
次に、アゾビスイソブチロニトリル１０ｇをコルベン内に添加し、コルベンの内容物の温度を８０℃に保持しながら１０時間熟成させた後、水浴にて３０℃に冷却することにより、ポリマー溶液を得た。得られたポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は１４０００であった。このポリマー溶液を生体適合性材料用樹脂組成物として用いた。
【００７９】
比較例２
窒素ガス導入管、コンデンサーおよび撹拌機を備えた１Ｌ容のコルベンに、Ｎ−メタクリロイルオキシエチル−Ｎ，Ｎ−ジメチルアンモニウム−α−Ｎ−メチルカルボキシベタイン一水和物〔大阪有機化学工業（株）製、商品名：ＧＬＢＴ〕１００ｇおよびエチルアルコール４００ｇを添加した。コルベン内を減圧することによって脱気した後、窒素ガスをコルベン内に導入して常圧に戻した。
【００８０】
次に、アゾビスイソブチロニトリル１０ｇをコルベン内に添加し、コルベンの内容物の温度を８０℃に保持しながら１０時間熟成させた後、水浴にて３０℃に冷却することにより、(メタ)アクリル系ポリマー溶液を得た。得られた(メタ)アクリル系ポリマー溶液の粘度をウベローデ型粘度計〔（株）相互理化学硝子製作所製、品番：Ｕ−０３２７−２６〕にて２５℃で測定することにより、粘度平均分子量を求めたところ、その粘度平均分子量は
１００００であった。この(メタ)アクリル系ポリマー溶液を生体適合性材料用樹脂組成物として用いた。
【００８１】
実験例
ガラス基板（縦：３８ｍｍ、横：２６ｍｍ、厚さ：１ｍｍ）を水、メタノールおよびアセトンを順に用いて洗浄した後、その両面に１時間ずつ紫外線の照射とオゾン洗浄を行なった。
【００８２】
各実施例または各比較例で得られた生体適合性材料用樹脂組成物をエチルアルコールで希釈し、その濃度が１容量％となるように調整した溶液を用意し、各溶液中に前記基板を浸漬し、室温中にてそのままの状態で１０分間放置し、基板表面に生体適合性材料用樹脂組成物からなる被膜を形成させることにより、生体適合性材料を作製した。
【００８３】
得られた生体適合性材料を前記溶液から取り出し、エチルアルコールで洗浄した後、さらにエチルアルコール中に３０秒間浸漬しながら超音波を照射することによって洗浄した。この生体適合材料をエチルアルコールから取り出し、精製水中に１０分間浸漬させた後、窒素ガスで乾燥させることにより、試験片を作製した。
【００８４】
次に、前記で得られた試験片を用い、生体適合性材料の物性として、生体適合性、被膜の厚さおよび被膜の密着性を以下の方法に基づいて評価した。その結果を表１に示す。
【００８５】
〔生体適合性〕
タンパク質としてＢＳＡ（牛血清アルブミン、pＩ：４．８、６６ｋＤ）またはＬＹＳ（リゾチーム、pＩ：１１．０−１１．４、１４．３ｋＤ）を用い、ｐＨが７である１０ｍＭリン酸緩衝液に溶かし、タンパク質濃度が４．５ｍｇ／ｍＬであるタンパク質溶液を調製した。
【００８６】
前記で得られた試験片を室温中でタンパク質溶液中に１．５時間浸漬することにより、試験片にタンパク質を付着させ、精製水で数回すすぎ、乾燥させた後、マイクロプレートリーダー〔サーモ・フィッシャー・サイエンティフィック社(Thermo Fisher Scientific Inc.）製、品番：Multiskan JX〕を用い、波長：５６０ｎｍにおける試験片の吸光度を測定し、タンパク質で処理されていないガラス基板の吸光度を１００としたときの相対的な吸光度を求め、その値を生体適合性の指標とした。なお、前記吸光度の値が小さいほど、タンパク質の吸着量が少ないことから、生体適合性がより優れている。
【００８７】
〔被膜の厚さ〕
触針式段差計〔ケーエルエー・テンコール（株）製、品番：Ｐ−１０〕を用いて試験片の表面上に形成されている被膜の厚さを測定した。
【００８８】
〔被膜の密着性〕
ワイピングクロス〔日本製紙クレシア（株）製、商品名：キムワイプＳ−２００〕を生体適合性材料に荷重１００ｇで３０００回擦った後、試験片の表面上に形成されている被膜の状態を目視にて観察し、以下の評価基準に基づいて評価した。
（評価基準）
○：被膜の剥がれが発見されない。
×：被膜の剥がれが認められる。
【００８９】
【表１】
0005674378.tif 000006
【００９０】
表１に示された結果から、各実施例で得られた生体適合性材料用樹脂組成物が用いられた生体適合性材料は、ケイ素原子含有モノマーと窒素原子含有モノマーとが併用されているので、各比較例で得られた生体適合性材料用樹脂組成物が用いられた生体適合性材料と対比して、ＢＳＡの吸光度およびＬＹＳの吸光度がいずれも顕著に小さく、タンパク質の吸着量が少ないので生体適合性に優れており、さらに被膜と基材との密着性にも優れていることがわかる。
【産業上の利用可能性】
【００９１】
本発明の生体適合性材料用樹脂組成物は、ガラス、金属、樹脂などの種々の材質からなる基材表面に塗布することにより、その基材表面に生体適合性を付与することができることから、タンパク質、細胞などの付着が抑制された生体適合性材料に好適に使用することができる。